(57)【要約】鉛合金からなる母材シートに、これとは合金組成が異なる鉛合金箔を重ねて両者を一対の圧延ロールの間の間隙に通して圧延する過程を複数回行うことにより、母材シートに鉛合金シートが一体化されたエキスパンド格子用鉛合金シートを製造するに当たり、鉛合金箔の先端寄りに設定した先端部領域に、鉛合金箔を厚み方向に貫通した複数の貫通穴を点在させておき、貫通穴を点在させた鉛合金箔の先端部領域を母材シートの先端部に重ねた状態で、母材シートと鉛合金箔とを最初の圧延を行う圧延ロールの間に供給する。これにより最初に行う圧延での圧延率を特に大きくすることなく、母材シートと鉛合金箔とを確実に一体化することを可能にする。
2013136360.tif 000002
【特許請求の範囲】
【請求項１】
鉛合金からなる帯状の母材シートの表面に、該母材シートとは合金組成が異なる帯状の鉛合金箔の厚み方向の一方の面を、該鉛合金箔の幅方向を前記母材シートの幅方向に一致させた状態で重ねて前記母材シートと鉛合金箔とを積層し、前記母材シートと鉛合金箔との積層体を一対の圧延ロールの間に通して圧延する圧延過程を複数の圧延ステージで行うことにより、前記母材シートと鉛合金箔との積層体の厚みを段階的に減じていく圧延工程を行って、前記母材シートに前記鉛合金箔を一体化したエキスパンド格子用鉛合金シートを製造するエキスパンド格子用鉛合金シートの製造方法であって、
前記帯状の鉛合金箔の先端寄りに設定した先端部領域にのみ該鉛合金箔を厚み方向に貫通した複数の貫通穴を点在させておき、
前記鉛合金箔の前記先端部領域を前記母材シートに重ねた状態で前記圧延工程の最初の圧延過程を行う一対の圧延ロールの間に供給すること、
を特徴とするエキスパンド格子用鉛合金シートの製造方法。
【請求項２】
前記鉛合金箔の先端から長手方向の後方側に測った前記鉛合金箔の先端部領域の長さ寸法を３０mm以上に設定することを特徴とする請求項１に記載のエキスパンド格子用鉛合金シートの製造方法。
【請求項３】
前記貫通穴は１mm以上の直径を有し、前記複数の貫通穴が、１cm２当たりに１個以上の密度で前記鉛合金箔の先端部領域に点在していることを特徴とする請求項１又は２に記載のエキスパンド格子用鉛合金シートの製造方法。
【請求項４】
前記鉛合金箔に設けられた前記貫通穴の母材シート側に向けられる開口端の周縁部に、前記鉛合金箔の前記一方の面から突出したカエリが形成されていることを特徴とする請求項１ないし３の何れかに記載のエキスパンド格子用鉛合金シートの製造方法。
【請求項５】
前記カエリの前記鉛合金箔の一方の面からの突出高さが０．０５mm以上である請求項４に記載のエキスパンド格子用鉛合金シートの製造方法。
【請求項６】
請求項１ないし５の何れかに記載された製造方法により製造されたエキスパンド格子用鉛合金シートの前記鉛合金箔が一体化された領域に、該鉛合金シートを厚み方向に貫通し、かつ該鉛合金シートの長手方向に伸びる多数のスリットを千鳥状に形成し、前記スリットが形成された前記鉛合金シートを幅方向に展開させるエキスパンド加工を行うことにより網目を形成して鉛蓄電池用のエキスパンド格子を製造することを特徴とする鉛蓄電池用エキスパンド格子の製造方法。
【発明の詳細な説明】
【技術分野】
【０００１】
本発明は、鉛蓄電池極板用のエキスパンド格子の素材として用いる鉛合金シートを製造する方法及びその製造方法により製造された鉛合金シートを用いてエキスパンド格子を製造する方法に関する。
【背景技術】
【０００２】
鉛蓄電池用の極板として、エキスパンド格子からなる集電体に活物質ペーストを充填したものが広く用いられている。エキスパンド格子は、鉛合金シートにエキスパンド加工を施すことにより製造される。鉛蓄電池用極板の集電体として用いるエキスパンド格子は、活物質を脱落させることなく保持するために、活物質ペーストとの密着性（活物質ペーストと結合する性質）が高いことが必要とされる。そのため、エキスパンド格子を活物質ペーストとの密着性が比較的低い鉛合金により形成する場合には、その表面に活物質ペーストとの密着性が高い鉛合金からなる薄層を設けておくことが好ましい。このような構造のエキスパンド格子を得るための素材としては、エキスパンド格子の本体を構成する鉛合金の母材シートの表面に、該母材シートとは合金組成が異なる鉛合金の薄層を一体化した構造を有する複合構造の鉛合金シートが用いられる。【０００３】
活物質ペーストとの密着性が高い薄層が表面に一体化されたエキスパンド格子は、鉛合金からなる母材シートと、該母材シートとは合金組成が異なる鉛合金箔との積層体を冷間で圧延することにより、母材シートの表面に鉛合金箔が一体化された複合構造の鉛合金シートを製造した後、この鉛合金シートにエキスパンド加工を施すことにより製造される。エキスパンド加工においては、帯状の鉛合金シートに、該シートの長手方向に長い多数のスリットを千鳥状に形成した後、鉛合金シートのスリットが形成された部分を幅方向に展開することにより、各スリットを広げて網目状にする。【０００４】
母材シートと鉛合金箔との積層体を冷間で圧延して複合構造の鉛合金シートを製造する際には、母材シートと鉛合金箔とを確実に一体化するための工夫をする必要がある。母材シートと鉛合金箔との積層体の圧延は、多段圧延機を用いて、積層体の厚みを段階的に減少させることにより行われるが、母材シートと鉛合金箔との一体化を確実に行うためには、当該積層体を初段の圧延ローラの間に通して最初の圧延過程を行う際に、母材シートと鉛合金箔とを確実に一体化することが重要である。最初の圧延過程で母材シートと鉛合金箔との一体化がうまく行かないと、積層体の先端が圧延ロール間の間隙を通り抜けた際に鉛合金箔が母材シートから剥離して反り返り、後段の圧延ロール間の間隙に積層体を通すことができなくなるため、積層体の圧延に失敗する。このような問題が起らないようにするため、特許文献１や特許文献２に示されたエキスパンド格子用鉛合金シートの製造方法が提案されている。【０００５】
特許文献１に示された方法では、図４に示すように、連続鋳造されて移送されてくる母材シート１の表面に、ガイドローラ２によりガイドされて送給された鉛合金箔３を重ね、重ね合わされた母材シート１と鉛合金箔３とを、相対して配置された一対のガイドローラ４，４′の間を通した後、一対のかしめローラ一５と押えローラ６との間を通して、多段圧延機７に供給する。【０００６】
かしめローラ５の外周には多数の円錐状の突起５ａが形成されている。重ね合わされた母材シート１及び鉛合金箔３をかしめローラ５と押えローラ６との間に供給すると、かしめローラ５に設けられた突起５ａが鉛合金箔３を貫通した際に鉛合金箔３の一部が母材シートに食い込むため、鉛合金箔３が母材シート１にかしめられて結合される。【０００７】
このようにして互いに結合された母材シート１及び鉛合金箔３を多段圧延機７に供給して圧延する。多段圧延機７は、所定の間隙を介して対向配置された一対の圧延ロール８，８′を備えた圧延ステージを複数個縦列に並べて配置した構造を有している。一連の圧延ステージに設けられた一対の圧延ロール８，８′は、相互間の間隙が段階的に小さくなるように設けられている。圧延機７に供給された母材シートと鉛合金箔との積層体は、各圧延ステージで圧延される毎にその厚みが減少させられて、最終的に所定の厚みを有する複合構造の鉛合金シート９に加工される。【０００８】
特許文献２に示された方法では、図５に示したように、Ｐｂ−Ｃａ系鉛合金の母材シート１に、Ｓｎ，Ｓｂ及びＡｇのうちの少なくとも１つを含む鉛合金箔３を重ねて、母材シート１と鉛合金箔３との積層体を多段圧延機で圧延する際に、最初の圧延ステージの圧延ロール８，８′で圧延する際の圧延率を大きな値とすることにより、最初の圧延ステージで母材シート１と鉛合金箔３との結合を確実にしてから以後の圧延ステージでの圧延を行うようにしている。特許文献２に示された方法では、圧延前の母材シート１の厚みをａ，圧延前の鉛合金箔３の厚みをｔ、最初の圧延ロール８，８′により圧延した後の母材シート１と鉛合金箔３との積層体の厚みをｂとしたときに、（ａ＋ｔ）／ｂ≧１．３の条件を成立させ、母材シート１及び鉛合金箔３と最初の圧延ステージの圧延ロール８，８′の周面とが接触する部分の長さを１０mm以上に設定している。
【先行技術文献】
【特許文献】
【０００９】
【特許文献１】特許第４７７４２９７号公報
【特許文献２】ＷＯ２００４／０８４３３１号公報
【発明の概要】
【発明が解決しようとする課題】
【００１０】
特許文献１に示された方法によった場合には、かしめローラ５の外周に設けられた多数の突起５ａが鉛合金箔３を貫通した際に形成された多数の穴の痕跡が製造された鉛合金シートの表面の全長に亘って残る。当該痕跡の部分の合金組成は、鉛合金箔２の合金組成ではなく、母材シート１の合金組成となっているため、母材シートの表面に該母材シートとは異なる合金組成を有する薄層を形成した意義が減じられてしまう。【００１１】
特許文献２に示された方法によった場合には、多段圧延機で段階的に行われる一連の圧延過程のうち、最初の圧延ステージで行われる圧延の圧延率が大きいため、最初の圧延ステージの圧延ロールに常に大きな荷重がかかる。そのため、最初の圧延ステージの圧延ロールの寿命が短くなり、圧延機のメンテナンスが面倒になるのを避けられない。【００１２】
本発明の目的は、製造された鉛合金シートの全長に亘って鉛合金箔を貫通した多数の穴の痕跡を残すことなく、かつ多段圧延機で最初に行う圧延での圧延率を大きくすることなく、母材シートに鉛合金箔を確実に一体化して、エキスパンド格子用鉛合金シートを製造する方法を提供することにある。【００１３】
本発明の他の目的は、上記の方法により製造された鉛合金シートを用いて鉛蓄電池用エキスパンド格子を製造する方法を提供することにある。
【課題を解決するための手段】
【００１４】
本発明は、鉛合金からなる帯状の母材シートの表面に、該母材シートとは合金組成が異なる帯状の鉛合金箔を一体化してエキスパンド格子用鉛合金シートを製造する方法を対象とする。本発明が対象とする製造方法では、帯状の母材シートの表面に、帯状の鉛合金箔の厚み方向の一方の面を、該鉛合金箔の幅方向を母材シートの幅方向に一致させた状態で重ねて母材シートと鉛合金箔とを積層し、母材シートと鉛合金箔との積層体を一対の圧延ロールの間に通して圧延する圧延過程を複数の圧延ステージで行うことにより、母材シートと鉛合金箔との積層体の厚みを段階的に減じていく圧延工程を行う。【００１５】
本発明においては、帯状の鉛合金箔の先端寄りに設定した先端部領域にのみ該鉛合金箔を厚み方向に貫通した複数の貫通穴を点在させておき、鉛合金箔の先端部領域を母材シートに重ねた状態で圧延工程の最初のステージで圧延過程を行う一対の圧延ロールの間に供給する。【００１６】
鉛合金箔の先端部領域に設ける各貫通穴の母材シート側に向けられる開口端の周縁部には、鉛合金箔の一方の面から突出したカエリを形成しておくことが好ましい。母材シートの表面に鉛合金箔を重ねる際には、このカエリが突出した鉛合金箔の一方の面を母材シートの表面に重ねる。
【発明の効果】
【００１７】
本発明によれば、鉛合金箔の先端寄りに設定した先端部領域に該鉛合金箔を厚み方向に貫通した複数の貫通穴を点在させておいて、この鉛合金箔の先端部領域を母材シートの表面に重ねた状態で、母材シートと鉛合金箔との積層体を圧延工程の最初の圧延ステージで圧延を行う一対の圧延ロール間に通すようにしたので、最初の圧延を行う際に母材シートを構成する鉛合金の一部を鉛合金箔の貫通穴内に食い込ませて、母材シートと鉛合金箔の先端部領域とを確実に結合することができ、積層体が最初の圧延ステージの圧延ローラを通過した際に、鉛合金箔が母材シートから剥離して反り返るのを防ぐことができる。従って、２番目以降の圧延ステージで圧延を行う際に、母材シートと鉛合金箔との積層体を圧延ロール間の間隙に確実に供給して圧延を行わせることができ、母材シートの表面に鉛合金箔が確実に一体化されたエキスパンド格子用鉛合金シートを得ることができる。【００１８】
また鉛合金箔の先端部領域に設けられた貫通穴の痕跡が残るのは製造された鉛合金シートの先端部のみであり、該鉛合金シートの長手方向の全領域に亘って貫通穴の痕跡が残ることはないので、該貫通穴の痕跡が残っている部分を除去することにより、貫通穴の痕跡を有しないエキスパンド格子を得ることができる。【００１９】
更に、鉛合金箔の先端部領域に設ける各貫通穴の母材シート側に向けられる開口端の周縁部にカエリを形成して、このカエリが突出した鉛合金箔の一方の面を母材シートの表面に重ねるようにした場合には、カエリが形成された部分で母材シートと鉛合金箔の積層体の見かけの厚さを厚くして、母材シートと鉛合金箔との積層体に対して最初の圧延を施す際にカエリが形成された部分で鉛合金箔の圧延率を大きくすることができる。従って、最初の圧延により得られる母材シートと鉛合金箔との結合強度を高めることができ、鉛合金箔の剥離を確実に防いで、両者の積層体の圧延をより確実に行わせることができる。カエリは最初の圧延の際に容易に潰すことができるため、圧延ロールに大きな負担がかかるのを防ぐことができ、母材シートと鉛合金箔との積層体の全体の圧延率を大きくしていた従来技術によった場合のように、圧延ロールの寿命が短くなるのを防ぐことができる。
【図面の簡単な説明】
【００２０】
【図１】本発明の一実施形態において、鉛合金からなる帯状の母材シートの上に母材シートとは合金組成が異なる鉛合金箔を重ねて、これらの積層体を多段圧延機の最初の圧延ステージのロールの間を通して圧延する過程を開始する直前の状態を示した斜視図である。
【図２】本発明の一実施形態において、鉛合金からなる帯状の母材シートと鉛合金箔との積層体を、多段圧延機の最初の圧延ステージの圧延ローラの間を通して圧延した後の状態を模式的に示した断面図である。
【図３】（Ａ）及び（Ｂ）はそれぞれ、本発明の一実施形態において、鉛合金箔の先端部領域に点在させる貫通穴の形状の異なる例を示した断面図である。
【図４】従来のエキスパンド格子用鉛合金シートの製造方法において、母材シートと鉛合金箔との積層体を圧延している状態を示した側面図である。
【図５】従来の他のエキスパンド格子用鉛合金シートの製造方法において、母材シートと鉛合金箔との積層体に最初の圧延を施す際の状態を示した側面図である。
【発明を実施するための形態】
【００２１】
以下図１ないし図３を参照して、本発明の一実施形態について説明する。
本発明に係るエキスパンド格子用鉛合金シートの製造方法においては、鉛合金からなる帯状の母材シートの表面に、該母材シートとは合金組成が異なる帯状の鉛合金箔の厚み方向の一方の面を、該鉛合金箔の幅方向を前記母材シートの幅方向に一致させた状態で重ねて母材シートと鉛合金箔とを積層する。これら母材シートと鉛合金箔との積層体を一対の圧延ロールの間に通して圧延する圧延過程を複数の圧延ステージで繰り返し行うことにより、母材シートと鉛合金箔との積層体の厚みを段階的に減じていく圧延工程を行って、母材シートの表面に鉛合金箔を一体化したエキスパンド格子用鉛合金シートを製造する。
【００２２】
本発明に係る製造方法によりエキスパンド格子用鉛合金シートを製造するに当たっては、母材シートとして、Ｐｂ−Ｃａ−Ｓｎ合金からなるものを用いるのが好ましい。Ｐｂ−Ｃａ−Ｓｎ合金としては、０．０３〜０．１質量％のＣａと、０．８〜１．８質量％のＳｎとを含むものを用いるのか好ましい。また母材シートの厚さは１０〜２０mm程度であることが好ましい。
【００２３】
エキスパンド格子と活物質との密着性を向上させるために母材シートの表面に一体化する鉛合金箔は、Ｓｎ，Ｓｂ及びＡｇからなる群から選択された少なくとも１種を含む鉛合金からなっていることが好ましい。ここで、Ｓｎの含有量は１〜１０質量％であることが好ましく、Ｓｂの含有量は１〜１０質量％であることが好ましい。またＡｇの含有量は０．０５〜１質量％であることが好ましい。鉛合金箔の厚みは、０．０５〜０．３mm程度とする。
【００２４】
本実施形態においては、上記の母材シートと鉛合金箔とを重ねて構成した積層体を、一対の圧延ロールを有する圧延ステージを複数備えた多段圧延機に供給して、各圧延ステージで行う冷間圧延により積層体の厚みを段階的に減少させていくことにより、母材シートの表面に該母材シートとは合金組成が異なる鉛合金箔が一体化された、所定の厚さのエキスパンド格子用鉛合金シートを製造する。製造される鉛合金シートの最終的な厚みは、鉛蓄電池の設計に応じて適宜に決定されるが、通常は０．５〜１．５mm程度である。
【００２５】
上記のようにして製造されたエキスパンド格子用鉛合金シートを用いて鉛蓄電池用のエキスパンド格子を製造する際には、先ずエキスパンド格子用鉛合金シートの鉛合金箔が一体化された領域に、該鉛合金シートの長手方向に伸び、かつ該鉛合金シートを厚み方向に貫通した多数のスリットを千鳥状に形成し、該スリットが形成された鉛合金シートを幅方向に展開させるエキスパンド加工を行う。これにより各スリットを広げて網目を形成し、多数の網目が縦横に並ぶ構造を有する鉛蓄電池用エキスパンド格子を製造する。
【００２６】
図１は、本発明の一実施形態において、鉛合金からなる帯状の母材シートの上に鉛合金箔を重ねて、これらの積層体を多段圧延機の最初の圧延ステージの圧延ローラの間を通して圧延する過程を開始する直前の状態を示している。同図において、１は鉛合金からなる母材シートで、この母材シートは、溶融したＰｂ−Ｃａ系の鉛合金を、所定寸法のスリットが先端に形成されたノズルから流出させるなどの方法により連続鋳造されて、その長手方向に送給される。
【００２７】
また３は、母材シートを構成する鉛合金とは異なる合金組成を有する鉛合金からなる帯状の鉛合金箔である。この鉛合金箔３は、図示しないロールから巻き戻されて、その幅方向を帯状の母材シート１の幅方向に一致させ、かつ母材シート１の幅方向に対して所定の位置に位置決めされた状態で、連続鋳造されて送給されてくる母材シート１と同方向に送給されて母材シート１上に重ねられる。
【００２８】
図示の例では、母材シート１に鉛合金箔３を一体化してエキスパンド格子用鉛合金シートを形成した後に、その幅方向の中央部の一定幅の領域と、幅方向の両端寄りの一定幅の領域とを除く一定幅の２つの領域にエキスパンド加工を施す。図１において、Ｗ1及びＷ2は、鉛合金シートを形成した後にエキスパンド加工が施される母材シートの２つの領域を示しており、Ｗoはエキスパンド加工が施されない中央領域を示している。またＷe1及びＷe2はそれぞれ、母材シート１のエキスパンド加工が施されない幅方向の一端寄り及び他端寄りの領域を示している。
【００２９】
図示の例では、母材シート１の表面のうち、後のエキスパンド工程でエキスパンド加工が施される領域Ｗ1及びＷ2に、平行に配置した２枚の鉛合金箔３，３を、それぞれの幅方向を母材シート１の幅方向に一致させ、かつそれぞれを母材シート１のエキスパンド加工が施される領域Ｗ1，Ｗ2の上に正確に位置させるように位置決めして、母材シート１の表面に重ねることにより、母材シート１と鉛合金箔３，３との積層体を構成するようにしている。そして、この積層体を、多段圧延機の最初の圧延ステージの一対の圧延ロール８，８′の間の間隙を通すことにより圧延して、母材シート１の表面に鉛合金箔３，３を結合する。
【００３０】
本発明においては、図１に示されているように、帯状の母材シート１の上に重ねる鉛合金箔３，３のそれぞれの先端寄りに、それぞれの長手方向に一定の長さ寸法Ｓを有する先端部領域３Ａ、３Ａを設定して、鉛合金箔３，３のそれぞれの先端部領域のみに、それぞれを厚み方向に貫通した複数個の貫通穴３ａを点在させておく。そして、鉛合金箔３，３を、前述のように母材シート１の幅方向に位置決めした状態で、鉛合金箔３，３の先端領域３Ａ，３Ａを母材シート１の表面に重ねることにより母材シート１と鉛合金箔３，３との積層体を構成し、この積層体を最初の圧延ステージの圧延ロール８，８′の間に供給して冷間で圧延する。
【００３１】
上記のように、鉛合金箔３の先端寄りに設定した先端部領域３Ａに該鉛合金箔を厚み方向に貫通した複数の貫通穴３ａを点在させておいて、この鉛合金箔の先端部領域を母材シート１の表面に重ねることにより母材シート１と鉛合金箔３との積層体を構成し、この積層体を圧延工程の最初の圧延を行う一対の圧延ロール８，８′間に供給するようにすると、図２に示されているように、最初の圧延を行う際に母材シート１を構成する鉛合金の一部１ａを鉛合金箔３の貫通穴３ａ内に食い込ませて、母材シート１と鉛合金箔３の先端部領域３Ａとを機械的に確実に結合することができる。鉛合金箔３の先端部領域３Ａを母材シート１に確実に結合しておけば、母材シート１と鉛合金箔３との積層体の先端が最初の圧延ステージの圧延ロールの間の間隙を通過する際に、鉛合金箔３，３が母材シート１から剥離して反り返るのを防ぐことができるため、積層体を２番目の圧延ステージの圧延ロールの間に確実に供給することができる。従って、２番目以降の圧延ステージでも、母材シート１と鉛合金箔３，３との積層体の圧延を確実に行わせることができ、母材シートの表面に鉛合金箔が強固に一体化された鉛合金シートを得ることができる。
【００３２】
最初の圧延ステージの圧延ロール８，８′により圧延された母材シート１と鉛合金箔３，３との積層体は、２番目以降の圧延ステージの圧延ロールにより更に圧延される。母材シート１と鉛合金箔３，３との積層体は、複数の圧延ロールにより圧延される過程で段階的に厚みを減じながら更に強固に一体化され、最終ステージの圧延ロールによる圧延により、最終的な厚みを有するエキスパンド格子用鉛合金シートに加工される。
【００３３】
本発明の方法によった場合、製造されたエキスパンド格子用鉛合金シートの先端部には、貫通穴３ａの痕跡が残るが、貫通穴３ａの痕跡が残る部分は鉛合金シートの先端部のみであり、得られた鉛合金シートの大部分の領域には貫通穴の痕跡が残らないので、製造された鉛合金シートの先端寄りの貫通穴の痕跡が残っている部分を切断して除去することにより、後の工程で製造されるエキスパンド格子には貫通穴の痕跡が残らないようにすることができる。エキスパンド格子用鉛合金シートから貫通穴の痕跡が残っている部分を除去する作業は、エキスパンド加工を行う前に行ってもよく、エキスパンド加工を行った後に、エキスパンド格子の貫通穴の痕跡が残っている部分を切除することにより行ってもよい。
【００３４】
複数の貫通穴３ａを点在させる鉛合金箔３の先端部領域３Ａの長さ寸法（鉛合金箔３の長手方向に測った寸法）Ｓを長く設定すればするほど、母材シート１と鉛合金箔３の結合を確実にすることができるが、無駄になる材料を少なくするため、鉛合金箔３の先端部領域３Ａの長さ寸法Ｓは必要以上に長くしないようにするのが好ましい。実験の結果から、複数の貫通穴３ａを点在させる鉛合金箔３の先端部領域３Ａの、鉛合金箔３の先端から該鉛合金箔の長手方向に測った長さ寸法Ｓを、３０mmに設定すれば最初の圧延ステージを通過した際に鉛合金箔が母材シートから剥離するのを確実に防ぐことができることが明らかになっている。従って、鉛合金箔の先端部領域３Ａの長さＳは、３０mm以上で、しかも必要以上に長すぎない長さに設定することが好ましい。
【００３５】
貫通穴３ａは１mm以上の直径を有する円形の穴とすることができる。複数の貫通穴３ａは、１cm２当たりに１個以上の貫通穴が存在する密度で鉛合金箔３の先端部領域に点在させておくことが好ましい。貫通穴３ａの内径を大きくすると、鉛合金箔３の先端を母材シート１の表面に重ねて両者を最初の圧延ステージの圧延ローラ間に供給して圧延した際に、母材シート１を構成する鉛合金が貫通穴３ａ内に侵入するのを容易にすることができる。
【００３６】
図３（Ａ）及び（Ｂ）は、鉛合金箔３の先端領域に設ける貫通穴の断面形状の異なる例を示している。図３（Ａ）に示された例では、貫通穴３ａをせん断打ち抜きにより、カエリが存在しないきれいな形に形成した例を示している。
【００３７】
図３（Ｂ）は、鉛合金箔２の一方の面（母材シートの表面に重ねられる面）３ｓ側に位置する貫通穴３ａの端部の周縁部に、鉛合金箔２の一方の面３ｓから突出したカエリ３ｂを形成した例である。この場合は、カエリ３ｂが突出した鉛合金箔３の一方の面３ｓを母材シート１の表面に重ねた状態で、圧延を実施する。カエリ３ｂは、鉛合金箔２に先が尖った円錐状の工具を突刺すことにより形成することができる。
【００３８】
上記のように、鉛合金箔３の先端部領域３Ａに設ける貫通穴３ａの、母材シート１側に向けられる開口端の周縁部に鉛合金箔の一方の面から突出したカエリ３ｂを形成して、このカエリ３ｂが突出した鉛合金箔の一方の面３ｓを母材シート１の表面に重ねるようにすると、カエリ３ｂが形成された部分で母材シート１と鉛合金箔３の積層体の見かけの厚さを厚くすることができる。従って、母材シート１と鉛合金箔３との積層体に対して最初の圧延を施す際にカエリ３ｂが形成された部分で鉛合金箔の圧延率を大きくして、最初の圧延により得られる母材シートと鉛合金箔との結合強度を高めることができ、両者の積層体の圧延をより確実に行わせることができる。
【００３９】
この場合、圧延率が大きくなるのは、鉛合金箔の貫通穴の開口端の周縁部に形成されたカエリの部分のみであり、カエリ３の部分は圧延の際に容易に潰すことができるため、最初の圧延ステージの圧延ロールに大きな負担がかかるのを防ぐことができる。従って、母材シート１と鉛合金箔３との積層体の全体の圧延率を大きくしていた特許文献２に示された方法によった場合のように、圧延ロールの寿命が短くなるのを防ぐことができる。
【００４０】
鉛合金箔３の先端部領域３Ａに設ける貫通穴３ａの周縁部に設けるカエリ３ｂの鉛合金箔３の一方の面３ｓからの突出高さは、０．０５mm以上に設定することが好ましい。カエリ３ｂの突出高さをこのように設定すると、カエリ３ｂを設けたことによる効果が顕著に現われる。
【００４１】
上記実施形態の製造方法により製造された鉛合金シートを用いて鉛蓄電池用のエキスパンド格子を製造するエキスパンド格子の製造方法では、上記のようにして製造されたエキスパンド格子用鉛合金シートの鉛合金箔３，３が一体化された領域に多数の切り込みを入れることにより、該鉛合金シートの長手方向に伸びる多数のスリットを千鳥状に形成し、該スリットが形成された鉛合金シートを幅方向に展開させるエキスパンド加工を行う。鉛合金シートを幅方向に展開する過程で、各スリットを広げて網目形状にすることにより、鉛蓄電池用のエキスパンド格子を製造する。
【００４２】
鉛合金シートの幅方向の中央領域Ｗoの両側の領域Ｗ1及びＷ2にそれぞれエキスパンド格子の網目が形成される。後の工程で、長尺のエキスパンド格子が打ち抜かれることにより、多数の極板用の集電体が形成される。エキスパンド加工が施されないエキスパンド格子の幅方向の中央部の一定幅の領域（図１のＷoに相当する領域）は、エキスパンド格子を打ち抜いて多数枚の集電体を形成する際に集電体の耳部の形状に成形される。エキスパンド格子を打ち抜いて集電体を形成した後、該集電体にペースト状活物質を充填して極板を製造する。
【００４３】
上記の説明では、長尺のエキスパンド格子を打ち抜いて集電体を形成した後に該集電体に活物質ペーストを充填して極板を製造するとしたが、長尺のエキスパンド格子にペースト状活物質を充填した後に各極板を構成する部分を打ち抜くことにより、多数枚の極板を製造する方法をとることもできる。このように、長尺のエキスパンド格子に活物質を充填してから各極板を打ち抜く方法をとる場合、エキスパンド格子の幅方向の中央部の一定幅の領域を打ち抜いて各集電体の耳部を形成する工程を、活物質を充填する工程の前に行うこともある。長尺のエキスパンド格子を用いて鉛蓄電池用極板を製造する方法としては種々の方法が知られているが、本発明の方法により得られた長尺のエキスパンド格子は、何れの方法で極板を製造する場合にも適用することができる。
【実施例】
【００４４】
本発明の実施例を以下に説明する。本実施例では、鉛合金からなる母材シート１として、Ｐｂ−０．０７質量％Ｃａ−１．２質量％Ｓｎの合金組成を有する鉛合金からなるものを用いた。母材シート１の圧延前の厚みは１１mmである。また鉛合金箔３としては、Ｐｂ−５．０質量％Ｓｎ−５．０質量％Ｓｂの合金組成を有する鉛合金からなるものを用いた。鉛合金箔３の厚みは０．２mmとした。図１に基づいて説明した方法により母材シートに鉛合金箔３，３を重ねて、複数段階の圧延過程を行うことにより、鉛合金シートの最終的な厚みを１．１mmとした。なお圧延工程のいずれの圧延過程においても、一対の圧延ロール８，８′としては、直径が１５５mmの同径のロールを用いた。【００４５】
厚みが１．１mmの鉛合金シートを製造した後、得られた鉛合金シートの鉛合金箔３，３が一体化された領域にエキスパンド加工を施して長尺のエキスパンド格子を製造した。この長尺のエキスパンド格子にペースト状活物質を充填した後、各極板を構成する部分を打ち抜いて多数枚の極板用の集電体を製作した。【００４６】
以下、本発明の特徴部分を中心にして、本発明の実施例を従来例と対比する形で具体的に説明する。
［実施例１］
鉛合金箔３の先端から３０mmの長さを有する領域を先端部領域３Ａとして、この先端部領域３Ａに横断面の輪郭形状がほぼ円形を呈する貫通穴３ａを点在させた。貫通穴３ａはその直径を２mmとし、１cm２当り２個の密度で点在させた。貫通穴３ａは剪断打ち抜き加工により設けた。本実施例で設けた貫通穴３ａは図３（Ａ）に示す通りであり、その端部の周縁部にはカエリが設けられていない。母材シート１と鉛合金箔との積層体を多段圧延機の最初の圧延ステージの圧延ロール間の間隙に通す前後において、図５に基づいて説明した数式（ａ＋ｔ）／ｂで計算される値は、１．１７であった。最終的に得られる鉛合金シートの厚みを所望の厚み（１．１mm）とするために、その後の圧延の段数と圧延のために各圧延ロールにかける圧力とを適宜設定する。本実施例では、最初の圧延ステージを含めて１０の圧延ステージを設けて、積層体の厚みを段階的に減じる圧延を実施した。【００４７】
［実施例２］
図３（Ｂ）に基づいて説明したように、貫通穴３ａの周縁に、鉛合金箔３の一方の面３ｓから外側（母材シート側）に突出したカエリ３ｂを形成した。貫通穴３ａを点在させる先端部領域３Ａの長さＳは３０mmとした。貫通穴３ａは、鉛合金箔３の一方の面３ｓ側に向って径が小さくなるようにテーパを付けた形状とし、その最大径を２mmとした。貫通穴３ａは、１cm２当り２個の密度で点在させた。この貫通穴３ａは、先端部分領域３Ａに円錐形状の突起を突き刺すことにより形成した。貫通穴３ａの周縁部に形成されたカエリ３ｂは、鉛合金箔３の一方の面３ｓから０．５〜１．５mmの高さを持って突出している。
母材シート１と鉛合金箔との積層体を多段圧延機の最初の圧延ステージの圧延ロール間の間隙に通す前後において、図５に基づいて説明した数式（ａ＋ｔ）／ｂで計算される値は、１．１４であった。本実施例においても、最初の圧延ステージを含めて１０の圧延ステージを設けて、積層体の厚みを段階的に減じる圧延を実施した。【００４８】
［従来例］
先端部領域３Ａに貫通穴３ａを設けない鉛合金箔３を母材シート１の表面に重ねて、両者を圧延した。母材シートと鉛合金箔の積層体を最初のロール間隙に通す前後において、前記数式（ａ＋ｔ）／ｂで計算される値は、１．６であった。本例では、最初の圧延ロールを含めて６段の圧延ロールを設けて、段階的に厚みを減じる圧延を実施した。本例では、最初の圧延ロールで圧延する際の圧延率を大きくして、数式（ａ＋ｔ）／ｂで計算される値を実施例１及び実施例２より大きくしているので、全体としての圧延の段数を実施例１及び実施例２より少なくしている。【００４９】
上述した実施例１、実施例２及び従来例のいずれにおいても、母材シート１に鉛合金箔２を確実に一体化した鉛合金シート４を製造することができ、エキスパンド格子としての特性にも差異はなかった。
しかしながら、本発明の実施例１及び実施例２においては、母材シートと鉛合金箔とを最初の圧延ロール間に通す前後において、数式（ａ＋ｔ）／ｂで計算される値を小さく設定しているにも拘らず、圧延により母材シート１に鉛合金箔２を確実に一体化することができた。このことから、本発明によれば、初段の一対の圧延ロールにかかる荷重が少なくて済むので、圧延ロールの損傷を抑制してその長寿命化を図ることができることが明らかになった。【００５０】
特に実施例２のように、鉛合金箔３の先端部領域に点在させる貫通穴３ａの母材シート側の端部の周縁部にカエリ３ｂを形成しておくと、カエリ３ｂが存在する部分で鉛合金箔３の見掛けの厚みが厚くなって、最初の圧延ロールで圧延される際にカエリ３ａが存在する部分で鉛合金箔２の圧延率が大きくなるので、鉛合金箔を母材シート１と一体化しやすくすることができる。そのため、鉛合金箔と母材シートとの圧延の初期段階での一体化をより確実にすることができ、最初の圧延ステージの圧延ローラを通過した鉛合金箔が母材シートから剥離して、２番目以降の圧延ステージでの圧延がうまく行われない状態が生じるのを確実に防ぐことができる。カエリは局部的に設けられている上に厚みが薄いため、最初の圧延ステージの圧延ロールにかける荷重を特に大きくしなくても、容易に潰すことができる。従って、鉛合金箔の先端部領域に設ける貫通穴の開口端の周縁部にカエリを設けておいても、初段の圧延ロールにかかる負担が増大することはなく、各ロールの寿命が短くなることはない。【００５１】
［参考例］
従来例において、数式（ａ＋ｔ）／ｂで計算される値を１．２とした。母材シート１に鉛合金箔３を重ねて両者を最初の圧延ステージの圧延ロールの間に通したところ、鉛合金箔３は、一対の圧延ロールの内の上側のロールの周面に巻きつくように反り返ってしまい、鉛合金箔を母材シートに一体化するきっかけを作ることができなかった。
【産業上の利用可能性】
【００５２】
本発明によれば、鉛合金箔を貫通した多数の穴の痕跡が、製造された鉛合金シートの全長に亘って残ったり、多段圧延機で最初に行う圧延での圧延率を大きくする必要があるために圧延機にかかる負担が過大になるといった、従来技術が有していた問題を生じさせることなく、圧延により母材シートに鉛合金箔を確実に一体化してエキスパンド格子用鉛合金シートを製造することができるので、エキスパンド格子を集電体として用いる鉛蓄電池の分野での利用可能性が大である。
【符号の説明】
【００５３】
１        鉛合金母材シート
３        鉛合金箔
３ａ      貫通穴
３ｂ      カエリ
５        かしめロール
５ａ      突起
８，８’  一対の圧延ロール
９        エキスパンド格子用鉛合金シート
【図１】
2013136360.tif 000003
【図２】
2013136360.tif 000004
【図３】
2013136360.tif 000005
【図４】
2013136360.tif 000006
【図５】
2013136360.tif 000007
【国際調査報告】
2013136360.tif 000008
2013136360.tif 000009
2013136360.tif 000010
2013136360.tif 000011